СПОСОБ ПРОИЗВОДСТВА НИЗКОУГЛЕРОДИСТОЙ СТАЛИ

3
Способ производства низкоуглеродистой стали, включающий выплавку металла в сталеплавильном агрегате, выпуск плавки в сталеразливочный ковш, ввод раскислителей, вакуумирование в два этапа, отличающийся тем, что перед вакуумированием металла производят его электронагрев до температуры 1630…1640°С, на первом этапе вакуумирования устанавливают разрежение в вакуумкамере от 150 до 100 мбар, и производят продувку металла кислородом с расходом 1000…1500 м/ч, причем, продолжительность первого этапа вакуумирования составляет 15 мин при начальном содержании углерода в стали не более 0,05%, и 18 минут при содержании углерода более 0,06%, на втором этапе после окончания продувки кислородом устанавливают расход аргона для перемешивания металла 1500 л/мин и продолжают вакуумирование до достижения разряжения в вакуумкамере не более 1,2 мбар, при данном разряжении выдерживают металл не менее 10 мин.